【手続補正書】
【提出日】平成17年11月15日(2005.11.15)
【手続補正１】
【補正対象書類名】特許請求の範囲
【補正対象項目名】全文
【補正方法】変更
【補正の内容】
【特許請求の範囲】
【請求項１】
RxT100-x-y-zMyLzのような原子百分率にて規定される、希土類-遷移金属化合物またはイットリウム-遷移金属化合物を含んだ充分に緻密な希土類バルク永久磁石であって、このときRが、希土類、イットリウム、またはこれらの組み合わせ物から選択され；Tが１種以上の遷移金属から選択され；Mが、第IIIA族元素中のある元素、第IVA族元素中のある元素、第VA族元素中のある元素、およびこれらの組み合わせ物から選択され；Lが、I、Ba-I、または950℃以下の融点を有する金属もしくは合金から選択され；xが2〜16.7であり；yが0〜25であり；zが0〜16であり；充分に緻密な希土類バルク永久磁石中のRの平均含量が、希土類-遷移金属化合物またはイットリウム-遷移金属化合物中のRの化学量論量以下であり；充分に緻密な希土類バルク永久磁石が、等方性構造または異方性構造から選択される構造を有し；充分に緻密な希土類バルク永久磁石が、ナノコンポジット構造またはナノ結晶性構造から選択される構造を有する；前記希土類バルク永久磁石。
【請求項２】
希土類が、Nd、Sm、Pr、Dy、La、Ce、Gd、Tb、Ho、Er、Eu、Tm、Yb、ミッシュメタル、またはこれらの組み合わせ物から選択される、請求項1のいずれかに記載の充分に緻密な希土類バルク永久磁石。
【請求項３】
遷移金属が、Fe、Co、Ni、Ti、Zr、Hf、V、Nb、Ta、Cr、Mo、W、Mn、Cu、Zn、Cd、またはこれらの組み合わせ物から選択される、請求項1または２のいずれかに記載の充分に緻密な希土類バルク永久磁石。
【請求項４】
Mが、B、Al、Ga、In、Tl、C、Si、Ge、Sn、Sb、Bi、またはこれらの組み合わせ物から選択される、請求項1〜３のいずれかに記載の充分に緻密な希土類バルク永久磁石。
【請求項５】
Lが、Al、Mg、Zn、Ga、Se、Cd、In、Sn、Sb、Te、Ba、Tl、Bi、Al-Cu、Al-Ge、Al-In、Al-Mg、Al-Sn、Al-Zn、Bi-Mg、Bi-Mn、もしくはこれらの組み合わせ物から選択される金属または合金である、請求項1〜４のいずれかに記載の充分に緻密な希土類バルク永久磁石。
【請求項６】
充分に緻密な希土類バルク永久磁石が、Co、Fe、Fe-Co、またはFe3Bから選択される磁気的にソフトな相を、あるいは、Fe、Co、またはNiを含有するソフトな磁石合金をさらに含む、請求項1〜５のいずれかに記載の充分に緻密な希土類バルク永久磁石。
【請求項７】
充分に緻密な希土類バルク永久磁石が等方性であって、10MGOe(80kJ/m3)〜20MGOe(1590kJ/m3)の最大磁気エネルギー積を有する、請求項1〜６のいずれかに記載の充分に緻密な希土類バルク永久磁石。
【請求項８】
充分に緻密な希土類バルク永久磁石が異方性であって、25MGOe(199kJ/m3)〜90MGOe(716kJ/m3)の最大磁気エネルギー積を有する、請求項1〜６または請求項14〜15のいずれかに記載の充分に緻密な希土類バルク永久磁石。
【請求項９】
充分に緻密な希土類バルク永久磁石が5kOe(398kA/m)〜20kOe(1592kA/m)の固有保磁力を有する、請求項1〜８のいずれかに記載の充分に緻密な希土類バルク永久磁石。
【請求項１０】
充分に緻密な希土類バルク永久磁石が7kG(0.7T)〜19kG(1.9T)の残留磁気を有する、請求項1〜９のいずれかに記載の充分に緻密な希土類バルク永久磁石。
【請求項１１】
少なくとも1種の粉末状の希土類-遷移金属合金またはイットリウム-遷移金属合金を供給すること、このとき前記希土類-遷移金属合金またはイットリウム-遷移金属合金が希土類-遷移金属化合物またはイットリウム-遷移金属化合物を含み、前記粉末状の希土類-遷移金属合金またはイットリウム-遷移金属合金が非晶質状態またはナノ粒子状態になっている；
前記粉末状の希土類-遷移金属合金またはイットリウム-遷移金属合金をチャンバー中にてホットプレスして、充分に緻密な等方性の希土類成形体またはバルク永久磁石を作製すること；
必要に応じて、前記充分に緻密な等方性の希土類成形体またはバルク永久磁石を熱変形処理して、充分に緻密な異方性の希土類バルク永久磁石を作製すること；および
前記充分に緻密な等方性または異方性の希土類バルク永久磁石を冷却すること；
を含む、RxT100-x-y-zMyLzのような原子百分率にて規定される、希土類-遷移金属化合物またはイットリウム-遷移金属化合物を含んだ充分に緻密な希土類バルク永久磁石の製造法であって、このときRが、希土類、イットリウム、またはこれらの組み合わせ物から選択され；Tが１種以上の遷移金属から選択され；Mが、第IIIA族元素中のある元素、第IVA族元素中のある元素、第VA族元素中のある元素、およびこれらの組み合わせ物から選択され；Lが、I、Ba-I、または950℃以下の融点を有する金属もしくは合金から選択され；xが2〜16.7であり；yが0〜25であり；zが0〜16であり；充分に緻密な希土類バルク永久磁石中のRの平均含量が、希土類-遷移金属化合物またはイットリウム-遷移金属化合物中のRの化学量論量以下であり；充分に緻密な希土類バルク永久磁石が等方性構造を有し；充分に緻密な希土類バルク永久磁石が、ナノコンポジット構造またはナノ結晶性構造から選択される構造を有する、前記希土類バルク永久磁石の製造法。
【請求項１２】
少なくとも1種の粉末状の希土類-遷移金属合金またはイットリウム-遷移金属合金を供給すること、このとき前記希土類-遷移金属合金またはイットリウム-遷移金属合金が希土類-遷移金属化合物またはイットリウム-遷移金属化合物を含み、前記粉末状の希土類-遷移金属合金またはイットリウム-遷移金属合金が非晶質状態またはナノ粒子状態になっている；
前記粉末状の希土類-遷移金属合金またはイットリウム-遷移金属合金を、対応する非晶質合金の結晶化温度より低い温度で圧縮して、成形体を作製すること；
必要に応じて、前記成形体をチャンバー中にて弾性応力をかけて結晶化させるか、または、チャンバー内にて強力な磁場中で結晶化させること；
前記成形体または結晶化された成形体を熱変形処理して、充分に緻密な異方性の希土類バルク永久磁石を作製すること；および
充分に緻密な異方性の希土類バルク永久磁石を冷却すること；
を含む、RxT100-x-y-zMyLzのような原子百分率にて規定される、希土類-遷移金属化合物またはイットリウム-遷移金属化合物を含んだ充分に緻密な希土類バルク永久磁石の製造法であって、このときRが、希土類、イットリウム、またはこれらの組み合わせ物から選択され；Tが１種以上の遷移金属から選択され；Mが、第IIIA族元素中のある元素、第IVA族元素中のある元素、第VA族元素中のある元素、およびこれらの組み合わせ物から選択され；Lが、I、Ba-I、または950℃以下の融点を有する金属もしくは合金から選択され；xが2〜16.7であり；yが0〜25であり；zが0〜16であり；充分に緻密な希土類バルク永久磁石中のRの平均含量が、希土類-遷移金属化合物またはイットリウム-遷移金属化合物中のRの化学量論量以下であり；充分に緻密な希土類バルク永久磁石が異方性構造を有し；充分に緻密な希土類バルク永久磁石が、ナノコンポジット構造またはナノ結晶性構造から選択される構造を有する、前記希土類バルク永久磁石の製造法。
【請求項１３】
少なくとも1種の粉末状の希土類-遷移金属合金またはイットリウム-遷移金属合金を供給すること、このとき前記希土類-遷移金属合金またはイットリウム-遷移金属合金が希土類-遷移金属化合物またはイットリウム-遷移金属化合物を含み、前記粉末状の希土類-遷移金属合金またはイットリウム-遷移金属合金が非晶質状態またはナノ粒子状態になっている；
前記粉末状の希土類-遷移金属合金またはイットリウム-遷移金属合金を、対応する非晶質合金の結晶化温度より低い温度で圧縮して、成形体を作製すること；
前記成形体をチャンバー中にて弾性応力をかけて結晶化させるか、またはチャンバー内にて強力な磁場中で結晶化させること；
結晶化させた前記成形体をホットプレスして、充分に緻密な異方性の希土類バルク永久磁石を作製すること；
必要に応じて、ホットプレスされ結晶化された成形体を熱変形処理すること；および
充分に緻密な異方性の希土類バルク永久磁石を冷却すること；
を含む、RxT100-x-y-zMyLzのような原子百分率にて規定される、希土類-遷移金属化合物またはイットリウム-遷移金属化合物を含んだ充分に緻密な希土類バルク永久磁石の製造法であって、このときRが、希土類、イットリウム、またはこれらの組み合わせ物から選択され；Tが１種以上の遷移金属から選択され；Mが、第IIIA族元素中のある元素、第IVA族元素中のある元素、第VA族元素中のある元素、およびこれらの組み合わせ物から選択され；Lが、I、Ba-I、または950℃以下の融点を有する金属もしくは合金から選択され；xが2〜16.7であり；yが0〜25であり；zが0〜16であり；充分に緻密な希土類バルク永久磁石中のRの平均含量が、希土類-遷移金属化合物またはイットリウム-遷移金属化合物中のRの化学量論量以下であり；充分に緻密な希土類バルク永久磁石が異方性構造を有し；充分に緻密な希土類バルク永久磁石が、ナノコンポジット構造またはナノ結晶性構造から選択される構造を有する、前記希土類バルク永久磁石の製造法。
【請求項１４】
粉末状の希土類-遷移金属合金もしくはイットリウム-遷移金属合金または成形体を600℃〜1100℃の範囲の温度でホットプレスする、請求項１１〜１３のいずれかに記載の製造法。
【請求項１５】
粉末状の希土類-遷移金属合金もしくはイットリウム-遷移金属合金または成形体を10kpsi(69MPa)〜30kpsi(207MPa)の範囲の圧力でホットプレスする、請求項１１〜１４のいずれかに記載の製造法。
【請求項１６】
粉末状の希土類-遷移金属合金もしくはイットリウム-遷移金属合金または成形体を630℃〜1050℃の範囲の温度で熱変形処理する、請求項１１〜１５のいずれかに記載の製造法。
【請求項１７】
粉末状の希土類-遷移金属合金もしくはイットリウム-遷移金属合金または成形体を2kpsi(14MPa)〜10kpsi(69MPa)の範囲の圧力で熱変形処理する、請求項１１〜１４のいずれかに記載の製造法。
【請求項１８】
粉末状の希土類-遷移金属合金もしくはイットリウム-遷移金属合金または成形体を10-4/秒〜10-2/秒の範囲の歪み速度にて熱変形処理する、請求項１１〜１５のいずれかに記載の製造法。
【請求項１９】
圧縮温度が４００℃未満である、請求項１２〜１８のいずれかに記載の製造法。
【請求項２０】
圧縮圧力が5kpsi(34MPa)〜30kpsi(207MPa)の範囲である、請求項１２〜１９のいずれかに記載の製造法。
【請求項２１】
成形体を500℃〜800℃の範囲の温度で応力結晶化させる、請求項１２〜２０のいずれかに記載の製造法。
【請求項２２】
弾性応力が2kpsi(14MPa)〜20kpsi(138MPa)の範囲である、請求項１２〜２１のいずれかに記載の製造法。
【請求項２３】
成形体を強力な磁場において5kOe(398mA/m)〜15kOe(1194kA/m)の範囲の磁場強度で結晶化させる、請求項１２〜２２のいずれかに記載の製造法。
【請求項２４】
成形体を強力な磁場において約500℃〜800℃の範囲の温度で結晶化させる、請求項１２〜２３のいずれかに記載の製造法。
【請求項２５】
少なくとも2種の希土類-遷移金属合金粉末またはイットリウム-遷移金属合金粉末をブレンドすることをさらに含む、請求項１〜２４のいずれかに記載の製造法。
【請求項２６】
少なくとも1種の合金粉末が化学量論より少ない希土類含量を有し、少なくとも１種の合金粉末が化学量論より多い希土類含量を有する、請求項２５記載の製造法。
【請求項２７】
充分に緻密な異方性のナノ結晶性もしくはナノコンポジット希土類バルク永久磁石を圧潰して、圧潰磁石材料を作製すること；および
前記圧潰磁石材料と結合剤とを混合して、異方性のナノ結晶性もしくはナノコンポジット希土類接着永久磁石を作製すること；
をさらに含む、請求項１〜２６のいずれかに記載の製造法。